FR 3094238 A1 20201002 FR 1874354 A 20181228 Description Titre de l'invention : Matériau adsorbant échangé à l'argent utile pour piéger de l'iode radioactif de composés iodés à l'état gazeux Domaine technique [0001] La présente invention concerne le domaine des matériaux adsorbants échangés en argent, en particulier des zéolithes, leur utilisation pour piéger l'iode radioactif de composés iodés à l'état gazeux et leur procédé de préparation. Technique antérieure [0002] Lors d'un accident nucléaire grave de nombreux composés radiotoxiques ainsi qu'une grande variété de radionucléides volatils sont présents dans les gaz émis Parmi ces radionucléides volatils, l'iode radioactif occupe une place importante du fait de sa grande volatilité et des conséquences radiologiques néfastes qu'il peut engendrer par son émission durant les premiers stades de l'accident. L'isotope radioactif "I possède une courte durée de demi-vie de t1/2 d'environ 8,02 jours, ce qui implique une attention immédiate étant donné qu'il a tendance à s'accumuler et à se concentrer dans les glandes de la thyroïde affectant drastiquement le métabolisme humain. L'isotope radioactif "I est relativement abondant dans les gaz émis et est susceptible de former des composés organiques, tels que l'iodure de méthyle ou iodométhane (CH3I), avec les hydrocarbures et d'autres molécules organiques présentes dans l'atmosphère. [0003] Dans le domaine nucléaire et notamment dans les centrales du parc électronucléaire, dites centrales nucléaires, il est donc nécessaire de disposer de systèmes permettant de piéger les espèces iodées à l'état gazeux qui soient efficaces en conditions réelles d' utilisation. [0004] Parmi les systèmes disponibles et utilisés actuellement dans les centrales du parc électronucléaire notamment en France pour la rétention d'espèces iodées à l'état gazeux, on peut faire référence aux dispositifs adsorbants composés de charbons actifs. Les charbons actifs sont des matériaux principalement composés de matières carbonées, de structure poreuse et dont les coûts sont relativement faibles. Bien que les filtres à charbons actifs soient utilisés classiquement au sein des installations nucléaires, leurs performances en termes d'adsorption de l'iode radioactif de composés iodés sous forme gazeuse sont assez limitées. En effet, la capacité d'adsorption caractéristique des filtres de piégeage de l'iode par le charbon actif peut être estimée aux environs de 1 g d'iode pour 1 kg de charbon actif [0005] De plus, les capacités de piégeage de l'iode radioactif à l'état gazeux des dispositifs composés de charbons actifs s'avèrent faibles en conditions réelles c'est à dire en présence d'un fort taux d'humidité et / ou d'une température élevée. C'est pourquoi 2 l'imprégnation avec différents agents chimiques tels que le triéthylènediamine (TEDA) ou à l'iodure de potassium est parfois effectuée, pour tenter d'améliorer l'irréversibilité du piégeage des composés iodés et limiter la diminution des performances de piégeage en présence d'humidité ou à fortes températures [1] et [2]. [0006] Bien que la fonctionnalisation du charbon avec le TEDA permette d'atténuer les dif- ficultés des charbons actifs à adsorber l'iode radioactif de composés iodés en présence d'eau, le TEDA ne permet de pallier les limites du charbon actif aux températures élevées. [0007] Le charbon actif charge avec l'iodure de potassium (KI) quant à lui présente une meilleure stabilité aux températures élevées niais présente une faible résistance à l'humidité relative ce qui nécessite de munir les dispositifs adsorbants composés de charbons actifs chargés à l'iodure de potassium de réchauffeurs en conditions réelles [3]. [0008] Parmi les autres systèmes étudiés on peut faire référence aux zéolithes chargées ou échangées avec des métaux tels que le cuivre, le palladium, le cadmium, ou encore l'argent. Les zéolithes sont des solides microporeux cristallisés, appartenant au groupe des silicates et au sous-groupe des tectosilicates, dans lesquelles on retrouve des canaux ou pores, cavités ou cages de dimensions moléculaires et des cations de compensation à charges négatives induites par les atomes d'aluminiums de la charpente. [0009] La zéolithe échangée à l'argent permet de piéger les espèces iodées radioactives en formant des précipités tels que l'iodure d'argent (AgI) ou encore l'iodate d'argent (AgI03), avec la formation de différents produits carbonés tels que le méthanol, alcanes et alcènes. Les espèces d'argent sont localisées au niveau de différents sites d'échanges sous forme de cations Ag' avec quelques agrégats chargés et / ou métalliques. [0010] Les zéolithes échangées à l'argent, notamment avec une quantité en argent supérieure à 20% en poids par rapport au poids de la zéolithe échangée en argent présentent une forte capacité de piégeage des espèces iodées radioactives. [0011] Ainsi, il a été démontré qu'une augmentation de la teneur en argent permet d'accroître les capacités d'adsorption de l'iode radioactif. Cependant, l'accessibilité des composés iodés au sein de la structure semble être limitée en présence d'une forte teneur en argent, potentiellement dû à la formation d'agrégats et de clusters d'argent dans les cavités de la zéolithe et / ou à sa surface. [0012] De plus, en présence d'humidité et / ou à des températures plus élevées, les précipités AgI peuvent former des entités plus larges à la surface externe de la zéolithe [4] limitant ainsi la quantité d'argent accessible. [0013] Enfin, l'un des inconvénients majeurs des zéolithes imprégnées à l'argent se révèle être le coût intrinsèque du métal utilisé (Ag). 3 100141 11 existe donc un besoin de disposer d'un système capable d'adsorber l'iode ra- dioactif de composés iodés sous forme gazeuse qui soit efficace, fiable, irréversible et rapide pour une utilisation en conditions réelles ainsi qu'à température ambiante avec un coût. raisonnable. [0015] Pour répondre à ces besoins, la présente invention propose un matériau adsorbant en particulier une zéolithe, échangé à l'argent pour piéger de l'iode radioactif de composés iodés sous forme gazeuse ladite zéolithe comprenant entre 1 et 6 % d'argent en poids par rapport au poids total de la zéolithe échangée à l'argent. La zéolithe échangée à l'argent selon la présente invention pouvant avantageusement être soumise à une phase d'activation après son échange à l'argent. La présente invention concerne également l'utilisation de cc matériau pour piéger l'iode radioactif de composés iodés sous forme gazeuse ainsi que le procédé de préparation dudit matériau. [0016] Le matériau adsorbant au sens de la présente invention permet avantageusement de piéger efficacement l'iode radioactif de composés iodés à l'état gazeux, avec une efficacité d'utilisation de l'argent optimale et une part élevée d'iode adsorbée d'une manière irréversible ainsi qu'une cinétique de piégeage rapide des espèces iodées volatiles, tout en présentant un coût peu élevé. Exposé de l'invention [0017] Un premier objet de l'invention concerne un matériau adsorbant échangé à l'argent, comprenant une zéolithe répondant à la formule suivante : [Che m.1[ AUÏ(*r avec x le nombre d'atomes de silicium, n le nombre d'atomes d'aluminium avec 0 avec 0 -,,,-.. ,---m 3,4%mAgf 13X , J. 2. t0.iç. gü'3%ânmAg 3 - 0r8 %nie% 1 X 1,33 ri g 0,7 0, 0,5 - Tableau 3 : Quantités de CH3T adsorbées par gramme d'argent à 35 °C (effectué sans un phase d'activation) 101311 On constate que malgré la présence de l'eau dans la porosité, une part considérable de l'iode est adsorbée sous forme d'AgI. 101321 On constate que les zéolithes échangées avec 10,3%mAg/13X sont capables d'adsorber de plus grandes quantités de CH31 par gramme d'argent, de quantité de CH3 1 physiosorbé par gramme d'argent mais aussi de composés AgI par gramme d'argent en comparaison aux zéolithes présentant un taux d'argent plus élevé telles que les zéolithes 15,6%mAg/13X et 26.5,3%mAg/13X. 101331 De façon très surprenante, ces résultats mettent en évidence que les zéolithes présentant un taux d'argent nettement plus faible que la zéolithe 10,3%mAg/13X, à savoir les zéolithes 3,4%mAg/13X présentent les mêmes capacités avantageuses de piégeage de l'iode de composés iodés sous forme gazeuse que la zéolithe 10,3%mAg/13X. 101341 Ainsi, ces résultats montrent la possibilité de conserver les capacités de piégeage de l'iode de composés iodés sous forme gazeuse avec des zéolithes en diminuant fortement les teneurs en argent contenues dans ladite zéolithe. De plus, malgré la présence d'eau dans la porosité, on constate qu'une part importante de l'iode est 24 adsorbée de manière irréversible c'est-à-dire sous forme d'Agi par les zéolithes 3,4%rnAg/13X. L'humidité générée lors d'un accident nucléaire n'impactcrait donc pas les propriétés d'adsorption en iode des zéolithes 3,4%mAg/13X étant donnée leur saturation en eau, ces zéolithes sont donc appropriées à une utilisation en conditions réelles. [0135] 2.2 Tests expérimentaux effectués avec phase d'activation 2.2.1. Protocole expérimental [0136] Conditions de prétraitement : Préalablement au chargement de la zéolithe en argent, 50 mg de la zéolithe sont déshydratés sous atmosphère inerte (N,) en chauffant l'échantillon de la température ambiante à 200 °C (rampe 5 °C/min) avec un palier de 30 minutes à 200 °C, puis une seconde montée en température jusqu'à 350 °C (5 eChnin) est appliquée avec un palier de 1 heure à 350 °C. L'échantillon est ensuite refroidi jusqu'à la température de 100 'C. [0137] Conditions opératoires : La phase d'adsorption en CHd est réalisée à 100 °C pendant 1 heure. Pendant la phase d'adsorption l'échantillon capture l'iodure de méthyle jusqu'à atteindre un maximum, qui correspond à la quantité maximale d'iode pouvant être adsorbée (Q', Ensuite une première phase de désorption à 100 °C est effectuée sous flux d'azote afin d'observer la désorption de l'iode faiblement physisorbé Puis, une seconde phase de désorption a lieu, toujours sous flux d'azote, avec cette fois-ci une montée en température jusqu'à 350 °C (10 °C/min) et un palier de 2 heures à 350 °C, pour désorber l'iode fortement physisorbé (Qc,n, fortement physisorbée, mg fOlIC111CIltpilySiSnrbé gédIallti 11,1). La masse restante après les deux phases de désorption correspond à la quantité d'iode chimisorbée probablement sous forme de précipité AgI (Q,,', forme Agi, mg,,,0',gor,',,,,,/gÔci,','igan). Le profil d'adsorption/désorption CH3I avec le détail des différentes contributions (CLIgI faiblement physisorbé (1), fortement physisorbé (2) et sous forme AgI (3)) est présenté en Figure 6. 2.2.2. Résultats expérimentaux [0138] Les tests expérimentaux sur l'adsorption de l'iodure de méthyle (CH,1I) ont été réalisés sur toute la gamme de zéolithe échangée à l'argent (3,4 %m à 51 %m). De plus la zéolithe parente (13X, avec comme cation de compensation Na+) a également été testée pour comparaison. a) Quantités de CH 3I adsorbées par gramme de zéolithe 13X échangées à l'argent [0139] Le tableau 4 montre la quantité maximale de CH3I adsorbée par chacune des zéolithes ainsi que les différentes quantités de CH3I physisorbées et fortement physisorbées et chimisorbées sous forme AgI. [Tahlcaux4] Code identifient Quantité .mas. Qhantite de 01,1 31 de Cf+21 QURRtité de 91-hii fort.. priuticorbee ois. g de zéolithe échangée Ag flagrant... yi-,. %Se girst Quantité da, par g 9; de 03,1 glerl adsorbée par phyelsorbée par g piresisiorbe eg,,,,,h;:>'} fortement P. ziotithe dem:4013)i g de zéolithe de zéolithe ohysiscieté échangée Ag échangée Ag échangée Ag igag.,efrej" hagransn.55 lingrennh, ig.r.-...1,11 ig,g-eetite)'' Zéolithe parent 13X 4419 259 53 140 29 91 18 3,491mAgy13X 445 )21 97 )1 I 1g 75 6,313mAgr113X 4/3 129 48 119 21 149 SI 10.3%rnAgil3X 443. 175 39 ;01 ?3 172 48 12,191m1/49135t 459 170 lig 102 22 181 an 15,4191mAg/133 457 162 35 23 191 42 22,-03angeîSX 532 215 40 104 20 214 40 26,591mA:(138 394 2111 122 22 233 4; 35,694m44(13X 574 153 27 341 )4 42,35641!Agii3X 529 119 24 172 27 grle 39 51,115rneset1351 in 657 116 18 117 13 424 65 51,139mA4ri3X ''' 729 102 22 124 17 434 05 Tableau 4 : Quantités de CH3I adsorbées par gramme de zéolithe 13X échangées à l'argent à 100 °C avec prétraitement thermique (a) Déterminées après / heure sous flux de CH3I, valeurs sous estimées (équilibre non-atteint) (5) Déterminées après 3 heures sous flux de CH31, valeurs sous estimées (équilibre non-atteint) (e) Déterminées à 100 of' (d) Déterminées après une montée en température jusqu'à 350 oC (e) Masse restante après élimination de l'iode physisorbé et fortement physisorbé [0140] On constate que la quantité de CH3I adsorbée par gramme de zéolithe échangée augmente en fonction de la teneur en argent, soit de 456 mgr, Jg,,,.,w602,1,3',é, Agct 629 mgc,,3/gzé'ii,,,,éch4n19 Agpour respectivement 3,4 %m Ag et 42,3 %m Ag. En revanche on remarque de façon surprenante que la quantité de CH3I adsorbée par gramme de zéolithe échangée par les zéolithes présentant un taux d'argent inférieur ou égal à 6,3%mAg/13X, notamment de 3,4 %m Ag est similaire à celle des zéolithes présentant un taux d'argent inférieur ou égal à 15,6 %m Ag et en particulier de 10,3 %m Ag. Cotte remarque s'appliquant de la même façon pour la quantité de CH3I physisorbée par gramme de zéolithe échangée, à la quantité de CH3I fortement physisorbée par gramme de zéolithe échangée et dans une certaine mesure à la quantité de CH3I chimisorbée par gramme de zéolithe échangée. [0141] Une diminution de près d'1/3 du taux d'argent présent dans la zéolithe n'impacte donc pas significativement les capacités d'adsorption de la zéolithe échangée, en comparaison à une zéolithe présentant un taux d'argent de 10,3 %m Ag, tout en réduisant les coûts de production de ladite zéolithe échangée à l'argent. [0142] Dans un second temps, les fractions de CH3I physisorbées, fortement physisorbécs et 26 sous forme Agi ont été exprimées en pourcentage par rapport à la quantité d'adsorption maximale (Tableau 4) afin de mieux appréhender l'efficacité de chacune des zéolithes échangées à l'argent en termes de piégeage irréversible de l'iode. [0143] La Figure 7 montre clairement la part de l'iode captée de manière irréversible sous forme Agi (en blanc) ainsi que la part réversible correspondant à la faible physisorption de CH3I (en noir) et à la forte physisorption de CH3I (en gris). Dans cette étude on peut différencier deux types de physisorption : une physisorption dite de faibles interactions et une physisorption plus forte nécessitant de chauffer à haute température (>200 °C) pour éliminer l'iode adsorbé. [0144] On constate, que les phénomènes de physisorption prédominent pour les faibles taux en argent avec plus de 50% de la quantité de CH3I physisorhée pour les zéolithes présentant un taux d'argent de 3,4 %m Ag/13X alors que le phénomène de chimisorption (formation de précipité sous forme Agi) prédomine pour les forts taux en argent. [0145] En revanche, on constate de façon surprenante que la part de l'iode adsorbée de manière totalement irréversible par les zéolithes présentant un taux d'argent de 3,4 %m Ag/13X représente 25 % contre 40 % pour les zéolithes présentant un taux d'argent compris entre 10,3 %m Ag/13X et 26,5%m Ag/13X. Ainsi, malgré une diminution significative du taux d'argent présent dans la zéolithe, les zéolithes présentant un taux d'argent de 3,4 %m Ag/13X sont capables d'adsorber plus de 50% de la quantité de l'iode adsorbée de manière totalement irréversible par les zéolithes présentant un taux d'argent compris entre 10,3 %m Ag/13X et 26,5%m Ag/13X. b) Quantités de CH3I adsorbées par gramme d'argent [0146] Maintenant, si l'on rapporte les quantités de CH3I adsorbées par gramme d'adsorbant directement par gramme d'argent, on remarque que les zéolithes échangées à de faibles taux en argent sont plus efficaces que celles à très forts taux (Tableau 5). [Tableaux5] C,xeici Quantité da CI-1,1 phy3 par g d'argent bée Qvaatiti de CH-33 fort, (gaie a,7 pfrein>rbée par g argent Qu'entité a#7 p igaàe3 ignerd, igKJ re' Zenfithe parent Bex 3,4%rnag/13% 6,34frysagi13% 10,3%mAg/13X 12,2%:nAg,,,i3X I5,6a7mAg/13a 22,49WnAgitI3K 2a,'5mAgi135( 35,5UntagilSX 4arS9ërnAgii3X 51,:37nAg,/13)C' 51,1«,,,:nag/13e! 13,4 2,9 3,5 7,3 3,5 17 3,8 1,5 2;7 1M 07 1,2 2.1 0,5 1.0 05 0,9 1,5 0,4 0,8 0,4 0,7 ,n 0.2 27 Tableau 5 : Quantités de CH3i adsorbées par gramme d'argent à 100 oC avec un pré-traitement thermique. (a) Déterminées après I heure sous flux de CH3I, valeurs sous estimées (équilibre non-atteint) (b) Déterminées après 3 heures sous flux de C1-131, valeurs sous estimées (équilibre non-atteint) (e) Déterminées à /00 nc (d) Déterminées après une montée en température jusqu'à 350 °C (e) Masse restante après élimination de l'iode physisorbé et fortement physisorbé [0147] On constate que les zéolithes présentant de faibles taux d'argent, sont capables d'adsorber les plus grandes quantités d'iode par gramme d'argent. Par exemple, les zéolithes présentant un taux d'argent de 6,3 %m Ag/13X sont capables d'adsorber 7,5 grammes de CH3I par gramme d'argent dont 2,3 grammes de CH3I adsorbés de façon irréversible sous forme de précipité Agi. [0148] De façon surprenante les zéolithes présentant un taux d'argent de 3,4 %m Ag/13X sont capables d'adsorber d'encore plus grandes quantités de CH3I par gramme d'argent avec 13,4 grammes de CH4 adsorbés par gramme d'argent dont 3,5 grammes de CH3I adsorbés de façon irréversible sous forme de précipité Agi. [0149] En comparaison, les zéolithes présentant un taux d'argent plus élevé, par exemple supérieur à 20 %m Ag/13X adsorbent seulement entre 2 et 1,5 grammes de CH4 par gramme d'argent dont 1 à 0,8 grammes de CH3I adsorbés de façon irréversible sous forme de précipité AgI. [0150] Les résultats avantageux en termes de quantité de CH3I adsorbée par gramme d'argent par les zéolithes présentant un taux d'argent inférieur ou égal à 6,3% m Ag/ 13X, en particulier égal à 3,4% m Ag/13X sont particulièrement surprenants en comparaison aux résultats obtenus par les zéolithes présentant un taux d'argent de 10,3% m Ag/13X. En effet les zéolithes présentant un taux d'argent de 10,3% m Ag/13X sont capables d'adsorber 4,3 grammes de CH3I par gramme d'argent. [0151] Ainsi, en diminuant le taux d'argent de la zéolithe d'environ 1/3 de la quantité de CH 4 adsorbée par gramme d'argent est deux fois plus importante. [0152] Ces résultats permettent donc de conclure que les zéolithes ayant une teneur en argent inférieure ou égale à 6,3% m Ag/13X sont non seulement plus intéressantes en termes d'efficacité d'adsorption du CH3I mais aussi en termes de coûts grâce à la faible quantité d'argent. c) Efficacité d'utilisation de l'argent en fonction de la teneur en argent dans la zéolithe 13X échangée à l'argent [0153] L'efficacité d'utilisation de l'argent a été déterminée sur la base du rapport du nombre de mole d'iode totalement irréversible par le nombre de mole d'argent compris 28 dans la zéolithe, mol,'',/molAg. Les résultats obtenus sont représentés en figure 8. [0154] On constate que les zéolithes présentant de très faibles taux d'argent ont unc ef- ficacité 4 fois supérieure aux zéolithes présentant un fort taux d'argent, avec une efficacité comprise entre 1 et 1,6 molAgl/molAg pour les zéolithes dont la teneur en argent est inférieure ou égale à 6,3 %m Ag contre une efficacité inférieure à 0,4 molAgIlmolAg pour un taux en argent égal ou supérieur à 26,3 %m Ag. [0155] De façon encore plus surprenante, on constate que les zéolithes présentant un taux de 3,4 %m Ag présentent une efficacité d'utilisation de l'argent qui est deux fois plus importante que les zéolithes présentant un taux de 10,3 %m Ag avec une efficacité de 1,60 molAgIlmolAg pour les zéolithes présentant un taux de 3,4 %m Ag contre 0.8 molAgIlmolAg pour les zéolithes présentant un taux de 10,3%m Ag. [0156] Ainsi, les zéolithes présentant de faibles taux d'argent sont capables d'utiliser la totalité de l'argent qu'elles contiennent et ce, avec une meilleure efficacité que les zéolithes présentant de plus forts taux d'argent. d) Cinétique d'adsorption -Temps nécessaire afin d'atteindre 30%, 60%, 90% et 100% de la quantité maximale de CH -.1 adsorbée [0157] La cinétique d'adsorption de CH1I a été estimée à partir du temps nécessaire pour atteindre 30%, 60%, 90% et 100% de la quantité maximale de CH1I [0158] Les résultats sont présentés dans le tableau 6 ci-dessous. [Tahleaux6] .02de Édente n Q= 8015 adernbée Ott 1,.teâte jged-ieS) tte., vain) ISo% Q66 adsor04g = CL06:gi267.16.262,,,b: 161161 ^ing66,6 adsorbàe igie-eeSthe) 1114/65,66 3,41144139/13)1 137 2.5 275 410 4,7 4513 954 6,331rM7g/723X 10,311trAg119/1 142 1,3 2N4 1,9 4154 ë,5 4/3 5,8 134 269 2,6 453 3,7 448 6.9 12,2166kü13X 138 1,2 275 2,1 433 2.9 459 10,1 15,63540Ag71011 137 1.7 274 411 3,2 451 25.7 22,42365Ag113X 150 1,5 310 24 419 5,7 532 5243 25,51164Agi1931 159 1,5 339 3 e 506' 4,6 564 28.5 35.62/35Ag113X 173 1,7 315 2,0 538 7,0 573 21,8 42,311mAg(1921 199 é.3. 323 3,9 556 10,3 529 467 snmme,g(Hx ,a5 236 20 132 3,0 3I8 44.1 657 102,8 a. Déterminées après 3 heures sous flux de CH3I, valeurs sous estimées (équilibre non-atteint) [0159] Dans chaque cas la cinétique d'adsorption de CHU est très rapide 60 % de la quantité maximale adsorbée (Q = 60 % Q''') est atteinte dans l'ensemble des cas pour une durée inférieure à 4 min. La quantité maximale d'adsorption est atteinte en moins de 10 minutes pour les zéolithes présentant (les taux d'argent inférieurs ou égaux à 10,3 %mAg, en particulier inférieurs ou égaux à 6,3%mAg. En revanche, dans les cas des zéolithes à fortes teneurs en argent c'est-à-dire dont le taux d'argent est supérieur ou 29 égal à 15,6 %mAg, la cinétique d'adsorption est ralentie, nécessitant des durées plus longues (> 20 min) pour adsorber la quantité maximale. [0160] En conclusion générale, on constate que les zéolithes présentant de faibles taux d'argent, c'est-à-dire inférieurs ou égaux à 6,3%mAg et n'ayant pas subi de pré-traitement thermique avant leur échange à l'argent, permettent d'adsorber efficacement l'iode, notamment sous forme d'iode physisorbé et d'iode chimisorbé. Ainsi, malgré la présence de l'eau dans la porosité, une part importante de l'iode est adsorbée de manière irréversible sous forme Agi par ces zéolithes. C'est pourquoi, l'humidité lors d'un accident nucléaire n'empêcherait pas l'adsorption de l'iode d'une manière irréversible sur les zéolithes échangées avec un faible taux d'argent. [0161] On constate également que les zéolithes présentant de faibles taux d'argent c'est-à-dire inférieurs ou égaux à 6,3%mAg/13X en particulier égal à 3,4%rnAg/13X et ayant subi un prétraitement thermique présentent des capacités d'adsorption du CH3I par gramme de zéolithe échangée en argent, similaires à celles des zéolithes présentant un taux d'argent supérieur et en particulier de 10,3 %m Ag. [0162] On remarque également que ces zéolithes sont capables d'adsorber une quantité im- portante d'iode de manière irréversible sous forme de précipité Agi, avec notamment 25% de la quantité de CH,-1 adsorbée pour les zéolithes présentant un taux de 3,4%niAg/13X. [0163] Les zéolithes présentant de faibles taux d'argent sont capables d'adsorber les plus grandes quantités de CH1I par gramme d'argent en comparaison aux zéolithes présentant des taux d'argent plus élevés et notamment par rapport à celles présentant un taux d'argent de 10,3%mAg/13X. De plus, ces zéolithes ont une efficacité 4 fois supérieure aux zéolithes présentant un fort taux d'argent c'est-à-dire supérieur à 20%mAg/13X et au moins deux fois supérieure à celles présentant un taux d'argent de 10,3%mAg/13X tout en présentant une cinétique de capture de l'iode rapide avec moins de 4 minutes pour atteindre 60% de la quantité maximale. Références bibliographiques [1] V. R. Deitz and C. H. Blachly, "US4016242A." 1977. [2] J. B. Romans and V. R. Deitz, "Adsorbents and absorbents," 1978 [3] S. Kitani, T. Noro, T. Kohara, S. Kitani, T. Noro, and T. Kohara, "Removal of Methyl Iodide by Impregnated Charcoals from Flowing Air under Humid Condition Removal of Methyl Iodide by Impregnated Charcoals from Flowing Air under Humid Condition," Journal of Nuclear Science and Technology, vol. 9 (4), pp. 197-202, 1971. [4] M. Chebbi, B. Azambre, L. Cantrel, and A. Koch, "A Combined DRIFTS and DR-UV-Vis Spectroscopic in Situ Study on the Trapping of CH3I by SilverExchanged Faujasite Zeolite,- Journal of Physical Chemistry C, vol. 120, no. 33, pp. 18694-18706. 2016. [0164] [5] Amir Astafan. Synthèses, caractérisations et performances catalytiques des zéolithes nanoépongc de type structurale "BEA [En ligne]. Thèse Chimie organique, minérale, industrielle. Poitiers : Université de Poitiers, 2016. Disponible sur Internet. [0165] [6] Institut de radioprotection et de surcté nucléaire, « Fiche radionucléides, 129I» [0166] [7] Y. C. Kim, J. Y. Jeong, J. Y. Hwang, S. D. Kim, and W. J. Kim, "Influencing factors on rapid crystallization of high silica nano-sizcd zeolite Y without organic template undcr atmospheric pressure," Journal of Porous Materials, vol. 16, no. 3, pp. 299-306, 2009. [8] H. Lechert, H. Kacirck, Zéolites 110991) 720/H. Lechert, H. Kacirck, Zeolitcs 13 (1992) 192]. 31 [Revendication 1] REVENDICATIONS[Revendication 2] Matériau adsorbant échangé à l'argent, comprenant une zéolithe répondant à la formule suivante : [Chem.1[ re.-akk ,e120 avec x le nombre d'atomes de silicium, n le nombre d'atomes d'aluminium avec 0